용량 2 L 의 회전수 를 임의 로 변경 할 수 있 는 교반 날개 를 구비 한 펄 퍼 를 사용 하 여 이하 의 실험 을 행하 였 다 . 펄 퍼 에 신문 고지 80 질량 % 및 갱 계 잡지 고지 20 질량 % 로 이루어지 는 인쇄 고지 를 넣 었 다 . 여기 에 , 다시 맑 은 물 과 약품 을 가하 여 펄프 농도 가 15 질량 % 가 되 도록 하 였 다 . 약품 으로서 는 , 각각 고지 중량 에 의거 하 여 , 가성 소다 0 . 3 %, 결정 성 층 형상 규산염 의 무수물 ( 상품명 : 프리 피드 , 도쿠야마 실 테크 사제 ) 0 . 1 %, 및 고급 알콜 계 의 탈 묵 제 ( 상품명 : DI - 7027 , 카오 주식회사 제 ) 0 . 2 % 를 가하 였 다 . 온도 를 40 ∼ 50 ℃ 로 하 고 , 15 분 간 , 400 rpm 으로 펄프 화 를 행하 였 다 . 계속 해서 , 거친 스크린 ( coarse screen ) , 플로 테이터 , 정선 스크린 ( fine screen ) , 디 스퍼 저 를 거쳐 탈 묵 펄프 를 제조 하 였 다 . 이 와 같이 하 여 얻 어 진 탈 묵 펄프 를 150 메시 ( φ 0 . 1 mm ) 를 사용 하 여 여과 액 이 맑 고 깨끗 해질 때 까지 세정 하 였 다 . 잔류 잉크 및 COD 의 측정 결과 를 표 1 에 나타낸다 .